(57)【特許請求の範囲】
【請求項１】
（メタ）アクリル粒子を含む（メタ）アクリル系エマルジョンと、第３級アミン類（Ｂ）とを含有し、
前記（メタ）アクリル粒子が（メタ）アクリロイル基を有する重合性モノマー（Ａ）を重合させて得られるポリマーの粒子であり、
前記重合性モノマー（Ａ）が、リン酸基を有するリン酸基含有重合性モノマー（ＡＰ）と、（メタ）アクリル酸アルキルエステルモノマー（Ａ１）と、（メタ）アクリル酸モノマー（Ａ２）と、ヒドロキシ基を有するヒドロキシ基含有重合性モノマー（Ａ３）とを含み、
前記（メタ）アクリル粒子の含有量が、１５〜６０質量％である、シーリング材用水系プライマー組成物。
【請求項２】
前記（メタ）アクリル酸アルキルエステルモノマー（Ａ１）に対する前記リン酸基含有重合性モノマ−（ＡＰ）のモル比（ＡＰ／Ａ１）が、０．０４以下である、請求項１に記載のシーリング材用水系プライマー組成物。
【請求項３】
前記（メタ）アクリル酸アルキルエステルモノマー（Ａ１）に対する前記（メタ）アクリル酸モノマー（Ａ２）のモル比（Ａ２／Ａ１）が、０．０５〜０．１５である、請求項１又は２に記載のシーリング材用水系水系プライマー組成物。
【請求項４】
前記（メタ）アクリル酸アルキルエステルモノマー（Ａ１）に対する前記ヒドロキシ基含有重合性モノマー（Ａ３）のモル比（Ａ３／Ａ１）が、０．０５〜０．１である、請求項１〜３のいずれか１項に記載のシーリング材用水系プライマー組成物。
【請求項５】
前記（メタ）アクリル酸モノマー（Ａ２）に対する前記第３級アミン類（Ｂ）のモル比（Ｂ／Ａ２）が、０．１〜１．０である、請求項１〜４のいずれか１項に記載のシーリング材用水系プライマー組成物。
【発明の詳細な説明】
【技術分野】
【０００１】
本発明はシーリング材用水系プライマー組成物に関する。
【背景技術】
【０００２】
一般的に、建築用シーリング材をモルタルのような無機系硬質素材等の被着体と接着させるためには、被着体にプライマーを塗布することが必要である。
現在、環境汚染をできるだけ少なくし、作業者への安全衛生をより一層向上させるために水系プライマーの開発が求められている。
【０００３】
本出願人はこれまでに水系プライマー組成物として例えば特許文献１を提案した。
特許文献１には、アクリル粒子を含有する、アクリル系エマルジョンであって、
前記アクリル粒子の平均粒子径が、０．６μｍ以下であり、
前記アクリル粒子が、（メタ）アクリロイル基を有する重合性モノマー（Ａ）を重合開始剤である過硫酸塩（Ｂ）の存在下で重合させて得られるポリマーの粒子であり、
前記重合性モノマー（Ａ）が、（メタ）アクリル酸アルキルエステルモノマー（Ａ１）と、ヒドロキシ基を有するヒドロキシ基含有重合性モノマー（Ａ２）とを含み、
前記（メタ）アクリル酸アルキルエステルモノマー（Ａ１）に対する前記過硫酸塩（Ｂ）のモル比（Ｂ／Ａ１）が、０．００７以上であり、
前記（メタ）アクリル酸アルキルエステルモノマー（Ａ１）に対する前記ヒドロキシ基含有重合性モノマー（Ａ２）が有するヒドロキシ基（ＯＨ）のモル比（ＯＨ／Ａ１）が、０．０５以上であり、
固形分が１５質量％以上４０質量％未満である、アクリル系エマルジョンを含有するシーリング材用水系プライマー組成物が記載されている。
【先行技術文献】
【特許文献】
【０００４】
【特許文献１】特開２０１４−１７２９９２号公報
【発明の概要】
【発明が解決しようとする課題】
【０００５】
本発明者らは特許文献１を参考にしてプライマー組成物を調製し評価したところ、このようなプライマー組成物は接着性、耐水性が劣る場合があることが明らかとなった。
そこで、本発明は接着性、耐水性に優れる、シーリング材用水系プライマー組成物を提供することを目的とする。
【課題を解決するための手段】
【０００６】
本発明者らは、上記課題を解決すべく鋭意研究した結果、
（メタ）アクリル粒子を含む（メタ）アクリル系エマルジョンと、第３級アミン類（Ｂ）とを含有し、
前記（メタ）アクリル粒子が（メタ）アクリロイル基を有する重合性モノマー（Ａ）を重合させて得られるポリマーの粒子であり、
前記重合性モノマー（Ａ）が、リン酸基を有するリン酸基含有重合性モノマー（ＡＰ）と、（メタ）アクリル酸アルキルエステルモノマー（Ａ１）と、（メタ）アクリル酸モノマー（Ａ２）と、ヒドロキシ基を有するヒドロキシ基含有重合性モノマー（Ａ３）とを含み、
前記（メタ）アクリル粒子の含有量が、１５〜６０質量％である、シーリング材用水系プライマー組成物によれば、所定の効果が得られることを見出し、本発明に至った。
本発明は上記知見等に基づくものであり、具体的には以下の構成により上記課題を解決するものである。
【０００７】
１．  （メタ）アクリル粒子を含む（メタ）アクリル系エマルジョンと、第３級アミン類（Ｂ）とを含有し、
前記（メタ）アクリル粒子が（メタ）アクリロイル基を有する重合性モノマー（Ａ）を重合させて得られるポリマーの粒子であり、
前記重合性モノマー（Ａ）が、リン酸基を有するリン酸基含有重合性モノマー（ＡＰ）と、（メタ）アクリル酸アルキルエステルモノマー（Ａ１）と、（メタ）アクリル酸モノマー（Ａ２）と、ヒドロキシ基を有するヒドロキシ基含有重合性モノマー（Ａ３）とを含み、
前記（メタ）アクリル粒子の含有量が、１５〜６０質量％である、シーリング材用水系プライマー組成物。
２．  前記（メタ）アクリル酸アルキルエステルモノマー（Ａ１）に対する前記リン酸基含有重合性モノマ−（ＡＰ）のモル比（ＡＰ／Ａ１）が、０．０４以下である、上記１に記載のシーリング材用水系プライマー組成物。
３．  前記（メタ）アクリル酸アルキルエステルモノマー（Ａ１）に対する前記（メタ）アクリル酸モノマー（Ａ２）のモル比（Ａ２／Ａ１）が、０．０５〜０．１５である、上記１又は２に記載のシーリング材用水系水系プライマー組成物。
４．  前記（メタ）アクリル酸アルキルエステルモノマー（Ａ１）に対する前記ヒドロキシ基含有重合性モノマー（Ａ３）のモル比（Ａ３／Ａ１）が、０．０５〜０．１である、上記１〜３のいずれかに記載のシーリング材用水系プライマー組成物。
５．  前記（メタ）アクリル酸モノマー（Ａ２）に対する前記第３級アミン類（Ｂ）のモル比（Ｂ／Ａ２）が、０．１〜１．０である、上記１〜４のいずれかに記載のシーリング材用水系プライマー組成物。
【発明の効果】
【０００８】
本発明のシーリング材用水系プライマー組成物は、接着性、耐水性に優れる。
【発明を実施するための形態】
【０００９】
本発明について以下詳細に説明する。
なお、本明細書において、（メタ）アクリレートとは、アクリレートまたはメタクリレートを表し、（メタ）アクリロイルとは、アクリロイルまたはメタクリロイルを表し、（メタ）アクリルとは、アクリルまたはメタクリルを表す。
また、本明細書において「〜」を用いて表される数値範囲は、「〜」の前後に記載される数値を下限値および上限値として含む範囲を意味する。
本明細書において、成分が２種以上の物質を含む場合、上記成分の含有量は、２種以上の物質の合計の含有量を意味する。
本明細書において、接着性及び耐水性のうちの少なくとも１つがより優れることを、本発明の効果がより優れるということがある。
本明細書において、リン酸基含有重合性モノマー（ＡＰ）をモノマー（ＡＰ）ということがある。リン酸基含有重合性モノマー（ＡＰ）以外の、（メタ）アクリル酸アルキルエステルモノマー（Ａ１）、（メタ）アクリル酸モノマー（Ａ２）、ヒドロキシ基含有重合性モノマー（Ａ３）についても同様である。
【００１０】
［シーリング材用水系プライマー組成物］
本発明のシーリング材用水系プライマー組成物（本発明の組成物）は、
（メタ）アクリル粒子を含む（メタ）アクリル系エマルジョンと、第３級アミン類（Ｂ）とを含有し、
前記（メタ）アクリル粒子が（メタ）アクリロイル基を有する重合性モノマー（Ａ）を重合させて得られるポリマーの粒子であり、
前記重合性モノマー（Ａ）が、リン酸基を有するリン酸基含有重合性モノマー（ＡＰ）と、（メタ）アクリル酸アルキルエステルモノマー（Ａ１）と、（メタ）アクリル酸モノマー（Ａ２）と、ヒドロキシ基を有するヒドロキシ基含有重合性モノマー（Ａ３）とを含み、
前記（メタ）アクリル粒子の含有量が、１５〜６０質量％である、シーリング材用水系プライマー組成物である。
【００１１】
本発明の組成物はこのような構成をとるため、所望の効果が得られるものと考えられる。その理由は明らかではないが、およそ以下のとおりと推測される。
本発明の組成物に含有される（メタ）アクリル粒子はリン酸基を有することによって、（メタ）アクリル粒子の平均粒子径が小さくなり、このことによって、モルタル等の被着体に浸み込みやすく、かつ、リン酸基が被着体と相互作用することによって、本発明の組成物は、接着性、耐水性に優れると考えられる。
以下、本発明の組成物に含有される各成分について詳述する。
【００１２】
＜（メタ）アクリル系エマルジョン＞
本発明の組成物に含有される（メタ）アクリル系エマルジョンは、分散質としての（メタ）アクリル粒子と水等の分散媒とを含み、（メタ）アクリル粒子が分散媒中に分散（懸濁）しているものである。
なお、本発明において、分散質である（メタ）アクリル粒子の相は、液相であっても固相であってもよい。
すなわち、一般的には、液相である分散媒に液相である分散質が分散した系を「エマルジョン」といい、液相である分散媒に固相である分散質が分散した系を「サスペンション」というが、本発明においては、「エマルジョン」は「サスペンション」を含む概念とする。
【００１３】
分散媒は少なくとも水を含む。分散媒は水以外に更に例えばアルコールのような水溶性の有機溶媒を含んでもよい。分散媒は蒸留水が好ましい態様の１つとして挙げられる。
【００１４】
本発明において、（メタ）アクリル粒子の含有量は本発明の組成物全体に対して１５〜６０質量％である。（メタ）アクリル粒子の含有量は、本発明の効果がより優れ、速乾性に優れる点で、本発明の組成物全体に対して、２０〜６０質量％であることが好ましく、２５〜６０質量％であることがより好ましい。
なお、本発明において、（メタ）アクリル粒子の含有量は、（メタ）アクリル系エマルジョンの製造に使用される重合性モノマー（Ａ）の使用量がそのまま反映されたものとする。（メタ）アクリル粒子は未反応の重合性モノマー（Ａ）を含んでもよい。（メタ）アクリル粒子の含有量に、（メタ）アクリル粒子を製造する際に使用される重合開始剤、及び、本発明の組成物に含有される第３級アミン類は含まれない。
また、（メタ）アクリル粒子は（メタ）アクリル系エマルジョンの固形分となる。
【００１５】
＜（メタ）アクリル粒子＞
（メタ）アクリル系エマルジョンに含まれる（メタ）アクリル粒子は、（メタ）アクリロイル基を有する重合性モノマー（Ａ）を重合させて得られるポリマーの粒子である。
上記ポリマーの主鎖は、（メタ）アクリロイル基に由来する繰り返し単位を含むものであれば特に制限されない。
【００１６】
（メタ）アクリル粒子は、リン酸基と、アルキルエステルと、カルボキシ基と、ヒドロキシ基（以下これらをリン酸基等ということがある。）とを有する。
【００１７】
（メタ）アクリル粒子において、（メタ）アクリロイル基に由来する繰り返し単位が有するカルボニル基と、リン酸基等とは直接又は有機基を介して結合してもよい。上記カルボニル基が上記カルボキシ基又は上記アルキルエステルを形成してもよい。
【００１８】
有機基は特に制限されない。例えば、ヘテロ原子を有してもよい炭化水素基が挙げられる。
炭化水素基は特に制限されない。例えば、脂肪族炭化水素基（直鎖状、分岐状、環状を含む）、芳香族炭化水素基、これらの組合せが挙げられる。炭化水素基は不飽和結合を有してもよい。
【００１９】
ヘテロ原子は特に制限されない。例えば、酸素原子、窒素原子、硫黄原子、ハロゲンが挙げられる。ヘテロ原子は、ヘテロ原子同士、又は、ヘテロ原子と炭素原子及び／若しくは水素原子とが組み合わされて官能基を形成してもよい。ヘテロ原子は炭化水素基を形成する炭素原子と置き換わってもよい。酸素原子が炭化水素基を形成する炭素原子と置き換わって形成される基としては例えば、オキシアルキレン基、ポリ（オキシアルキレン）基が挙げられる。
【００２０】
（メタ）アクリル粒子の重量平均分子量は、本発明の効果がより優れ、被着体に対する濡れや低粘度等の観点から、５０，０００〜４００，０００が好ましく、７０，０００〜３００，０００がより好ましい。
なお、アクリル粒子の重量平均分子量（Ｍｗ）は、テトラヒドロフランを溶媒とするゲル・パーミエーション・クロマトグラフィー（ＧＰＣ）によりポリスチレン換算で表わされる重量平均分子量である。
【００２１】
（メタ）アクリル粒子の平均粒子径は、本発明の効果がより優れ、安定性に優れる点で、０．０１〜０．６μｍであることが好ましく、０．０１５〜０．５８μｍであることがより好ましい。
なお、（メタ）アクリル粒子の平均粒子径は、粒度径分布測定機（Ｎａｎｏｔｒａｃ  ＵＰＡ−ＥＸ１５０、日機装社製）を用いて測定した値である。
【００２２】
＜重合性モノマー（Ａ）＞
（メタ）アクリル系エマルジョンの製造に使用される重合性モノマー（Ａ）は、リン酸基を有するリン酸基含有重合性モノマー（ＡＰ）と、（メタ）アクリル酸アルキルエステルモノマー（Ａ１）と、（メタ）アクリル酸モノマー（Ａ２）と、ヒドロキシ基を有するヒドロキシ基含有重合性モノマー（Ａ３）とを含む。
【００２３】
＜リン酸基含有重合性モノマー（ＡＰ）＞
重合性モノマー（Ａ）としてのリン酸基含有重合性モノマー（ＡＰ）は、（メタ）アクリロイル基とリン酸基とを有する化合物である。
【００２４】
リン酸基は、Ｏ＝Ｐを形成するリン原子にヒドロキシ基及び酸素原子が３個結合し、ヒドロキシ基の数が１個又は２個である。
リン酸基としては下記構造が挙げられる。
【化１】
0006536344.tif 000002
【００２５】
（メタ）アクリロイル基とリン酸基とは有機基を介して結合することができる。有機基は上記と同様である。
【００２６】
リン酸基含有重合性モノマー（ＡＰ）としては、例えば、下記式（１）で表される化合物が挙げられる。
【化２】
0006536344.tif 000003
式（１）中、Ｒ11は水素原子又はメチル基であり、Ｒ12はヘテロ原子を有してもよい炭化水素基であり、ｍは１又は２であり、ｎは１〜９である。
ヘテロ原子を有してもよい炭化水素基は上記と同様である。ヘテロ原子を有してもよい炭化水素基はアルキレン基であることが好ましい。アルキレン基としては例えば、エチレン基、トリメチレン基、プロピレン基が挙げられる。
ｍは、本発明の効果がより優れ、接着性に優れる点で、２が好ましい。
【００２７】
具体的なリン酸含有重合性モノマー（ＡＰ）としては、例えば、
アシッドホスホオキシエチルモノ（メタ）アクリレート、
アシッドホスホオキシプロピレンモノ（メタ）アクリレートのようなアシッドホスホオキシアルキレン（メタ）アクリレート；
アシッドホスホオキシポリオキシエチルグリコールモノ（メタ）アクリレート、
アシッドホスホオキシポリオキシプロピレングリコールモノ（メタ）アクリレートのようなアシッドホスホオキシポリオキシアルキレングリコール（メタ）アクリレートが挙げられる。
【００２８】
なかでも、本発明の効果がより優れ、安定性に優れる点で、アシッドホスホオキシエチルモノ（メタ）アクリレート、アシッドホスホオキシポリオキシプロピレングリコールモノ（メタ）アクリレートが好ましい。
【００２９】
モノマー（ＡＰ）はそれぞれ単独でまたは２種以上を組み合わせて使用することができる。後述する、モノマー（Ａ１）、（Ａ２）、（Ａ３）も同様である。
【００３０】
＜（メタ）アクリル酸アルキルエステルモノマー（Ａ１）＞
重合性モノマー（Ａ）としての（メタ）アクリル酸アルキルエステルモノマー（Ａ１）は、（メタ）アクリル酸のアルキルエステルであれば特に制限されない。
アルキルエステルを形成するアルキル基は特に制限されない。アルキル基は直鎖状、分岐状、環状のいずれであってもよい。
【００３１】
（メタ）アクリル酸アルキルエステルモノマー（Ａ１）としては、例えば、メチル（メタ）アクリレート、エチル（メタ）アクリレート、プロピル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、へキシル（メタ）アクリレート、２−エチルヘキシル（メタ）アクリレート、シクロヘキシル（メタ）アクリレート、ｔ−ブチルシクロヘキシル（メタ）アクリレート、イソアミル（メタ）アクリレート、ｎ−ペンチル（メタ）アクリレート、イソペンチル（メタ）アクリレート、シクロペンチル（メタ）アクリレート、ｎ−オクチル（メタ）アクリレート、イソオクチル（メタ）アクリレート、シクロオクチル（メタ）アクリレート、ｎ−ノニル（メタ）アクリレート、イソノニル（メタ）アクリレート、ｎ−デシル（メタ）アクリレート、イソデシル（メタ）アクリレート、ｎ−ドデシル（メタ）アクリレート、イソミリスチル（メタ）アクリレート、ｎ−トリデシル（メタ）アクリレート、ｎ−テトラデシル（メタ）アクリレートなどがあげられる。なかでも、エチル（メタ）アクリレート、ｎ−ブチル（メタ）アクリレート、イソブチル（メタ）アクリレート、ｓｅｃ−ブチル（メタ）アクリレート、ｔ−ブチル（メタ）アクリレート、２−エチルヘキシル（メタ）アクリレート等が挙げられる。
【００３２】
＜（メタ）アクリル酸モノマー（Ａ２）＞
重合性モノマー（Ａ）としての（メタ）アクリル酸モノマーとしては、例えば、（メタ）アクリル酸が挙げられる。
【００３３】
＜ヒドロキシ基含有重合性モノマー（Ａ３）＞
重合性モノマー（Ａ）としてのヒドロキシ基含有重合性モノマー（Ａ３）は、（メタ）アクリロイル基とヒドロキシ基とを有する化合物であれば特に制限されない。
【００３４】
（メタ）アクリロイル基とヒドロキシ基とは有機基を介して結合することができる。
有機基は特に制限されない。有機基は上記と同様である。
【００３５】
ヒドロキシ基含有重合性モノマー（Ａ３）としては、例えば、下記式（２）で表される化合物が挙げられる。
【化３】
0006536344.tif 000004
式（２）中、Ｒ21はヘテロ原子を有してもよい炭化水素基であり、Ｒ22は水素原子又はメチル基である。
ヘテロ原子を有してもよい炭化水素基は上記と同様である。ヘテロ原子を有してもよい炭化水素基はアルキレン基であることが好ましい。
【００３６】
具体的なヒドロキシ基含有重合性モノマー（Ａ３）としては、例えば、ヒドロキシエチル（メタ）アクリレート、４−ヒドロキシブチル（メタ）アクリレートが挙げられる。
【００３７】
（モノマーの量比）
・ＡＰ／Ａ１
（メタ）アクリル酸アルキルエステルモノマー（Ａ１）に対するリン酸基含有重合性モノマー（ＡＰ）のモル比（ＡＰ／Ａ１）は、本発明の効果がより優れる点で、０．０４以下であることが好ましい。
【００３８】
・Ａ２／Ａ１
（メタ）アクリル酸アルキルエステルモノマー（Ａ１）に対する（メタ）アクリル酸モノマー（Ａ２）のモル比（Ａ２／Ａ１）は、本発明の効果がより優れ、安定性に優れる点で、０．０５〜０．２０であることが好ましく、０．０５〜０．１５がより好ましい。
【００３９】
・Ａ３／Ａ１
（メタ）アクリル酸アルキルエステルモノマー（Ａ１）に対するヒドロキシ基含有重合性モノマー（Ａ３）のモル比（Ａ３／Ａ１）は、本発明の効果がより優れ、接着性に優れる点で、０．０１〜０．２０であることが好ましく、０．０５〜０．１０がより好ましい。
【００４０】
・モノマー（ＡＰ）の含有量
モノマー（ＡＰ）の含有量は、本発明の効果がより優れ、安定性に優れる点で、モノマー（ＡＰ）、（Ａ１）、（Ａ２）及び（Ａ３）の合計モル数に対して、０．１〜３モル％であることが好ましく、０．５〜２．５モル％であることがより好ましい。
【００４１】
（（メタ）アクリル系エマルジョンの製造方法）
（メタ）アクリル系エマルジョンの製造方法は、特に限定されない。例えば、水等の分散媒中において、重合開始剤の存在下で重合性モノマー（Ａ）を重合させることによって、（メタ）アクリル粒子が分散質として分散した（メタ）アクリル系エマルジョンを得る方法が挙げられる。
【００４２】
上記製造方法に使用される重合開始剤は、（メタ）アクリロイル基のようなビニル系官能基を有するモノマーをラジカル重合させることができる化合物であれば特に制限されない。例えば、２，２′−アゾビスブチロニトリル（ＡＩＢＮ）のようなアゾ化合物；過酸化ベンゾイル（ＢＰＯ）のような過酸化物が挙げられる。
重合開始剤はそれぞれ単独でまたは２種以上を組み合わせて使用することができる。
【００４３】
重合開始剤の使用量は、モノマー（ＡＰ）及び（Ａ１）〜（Ａ３）の合計モル数に対して、０．００２〜１モル％が好ましい。
【００４４】
上記製造方法に使用される分散媒は上記と同様である。分散媒の使用量は、重合性モノマー（Ａ）１００質量部に対して、６０〜７００質量部とすることができる。
上記製造方法における反応温度は６０〜８０℃とすることができる。
重合は撹拌しながら行うことができる。
【００４５】
上記製造方法には、更に、中和剤を用いてよい。
中和剤としては、例えば、カルボキシ基。リン酸基のような酸性基を中和できるものであれば特に限定されない。例えば、水酸化ナトリウム、水酸化カリウム；アンモニア水；後述する第３級アミン類（Ｂ）等が挙げられる。
中和剤は、例えば、中和後のエマルジョンのｐＨが７〜１０程度となる量で用いるのが好ましい。
【００４６】
上記製造方法には、更に、例えば、重合性モノマー（Ａ）以外のビニル系モノマー；還元剤、連鎖移動剤を用いてもよい。
【００４７】
＜第３級アミン類（Ｂ）＞
本発明の組成物に含有される第３級アミン類（Ｂ）は、窒素原子に、ヘテロ原子を有してもよい炭化水素基が３個結合する化合物であれば特に制限されない。
第３級アミン類（Ｂ）は、（メタ）アクリル粒子が有するカルボキシ基及びリン酸基からなる群から選ばれる少なくとも１種と反応して塩を形成してもよい。第３級アミン類（Ｂ）が上記カルボキシ基及びリン酸基と反応して塩を形成する場合、（メタ）アクリル粒子の粒子径が小さくなり、本発明の効果がより優れると考えられる。
【００４８】
ヘテロ原子を有してもよい炭化水素基は特に制限されない。例えば、上記と同様のものが挙げられる。具体的には例えば、ヒドロキシ基を有してもよい脂肪族炭化水素基が挙げられる。
【００４９】
第３級アミン類（Ｂ）としては、例えば、トリメチルアミン、トリエチルアミン、トリ−ｎ−プロピルアミン、トリブチルアミン、トリエタノールアミンが挙げられる。
第３級アミン類（Ｂ）はそれぞれ単独でまたは２種以上を組み合わせて使用することができる。
【００５０】
（第３級アミン類（Ｂ）の含有量）
・Ｂ／Ａ２
第３級アミン類（Ｂ）の含有量は、本発明の効果がより優れ、安定性に優れる点で、（メタ）アクリル系エマルジョンの製造に使用された（メタ）アクリル酸モノマー（Ａ２）に対する第３級アミン類（Ｂ）のモル比（Ｂ／Ａ２）が、０．１〜１．０となる量が好ましく、０．３〜１．０がより好ましい。
【００５１】
（任意成分）
本発明の組成物は本発明の目的および効果を損なわない範囲で、必要に応じて更に添加剤を含有することができる。添加剤としては、例えば、所定の（メタ）アクリル系エマルジョン以外のエマルジョン；第３級アミン類以外のアミン；充填剤、顔料、ブロッキング防止剤、分散安定剤、揺変剤、粘度調節剤、レベリング剤、ゲル化防止剤、光安定剤、老化防止剤、酸化防止剤、紫外線吸収剤、可塑剤、滑剤、帯電防止剤、補強材、難燃剤、触媒、消泡剤、増粘剤、分散剤、有機溶剤が挙げられる。各添加剤の種類、使用量は、適宜選択することができる。
【００５２】
（製造方法）
本発明の組成物の製造方法は特に制限されない。
例えば、（メタ）アクリル系エマルジョンと第３級アミン（Ｂ）と必要に応じて使用することができる添加剤とを混合することによって製造することができる。
第３級アミン類（Ｂ）を（メタ）アクリル系エマルジョンを製造する際に使用し、本発明の組成物を製造してもよい。この場合、得られた（メタ）アクリル系エマルジョンを本発明の組成物としてそのまま使用することができる。
また、第３級アミン類（Ｂ）を（メタ）アクリル系エマルジョンを製造する際に使用した場合、得られた（メタ）アクリル系エマルジョンに更に必要に応じて使用することができる添加剤を混合することによって本発明の組成物を製造することができる。
【００５３】
（用途）
本発明の組成物はシーリング材用のプライマー組成物として使用することができる。
【００５４】
本発明の組成物を適用できる被着体としては、例えば、ガラス；アルミニウム、陽極酸化アルミニウム、鉄、亜鉛鋼板、銅、ステンレスなどの金属；モルタル、石材などの無機系硬質素材（下地）；モルタルのような多孔質部材；フッ素電着、アクリル電着、フッ素塗装、ウレタン塗装、アクリルウレタン塗装された部材；シリコーン系、変成シリコーン系、ウレタン系、ポリサルファイド系、ポリイソブチレン系などのシーリング材の硬化物（例えば、防水材）；塩化ビニル樹脂、アクリル樹脂；ＮＢＲ（アクリロニトリルブタジエンゴム）、ＥＰＤＭ（エチレン・プロピレン・ジエンゴム）などのゴム類等が挙げられる。
【００５５】
（使用方法）
本発明の組成物の使用方法としては、例えば、上述した被着体に本発明の組成物を塗布し、任意で乾燥し、その上にシーリング材組成物を塗布した後、本発明の組成物およびシーリング材組成物を硬化させる方法が挙げられる。
【００５６】
本発明の組成物を乾燥させる温度は、本発明の効果がより優れ、作業性に優れる点で、２０℃以上が好ましい。
【００５７】
使用されるシーリング材としては、特に限定されない。例えば、建築用、自動車用シーリング材が挙げられる。具体的には、例えば、シリコーン系シーリング材、変成シリコーン系シーリング材、ポリウレタン系シーリング材、ポリサルファイド系シーリング材、ポリイソブチレン系シーリング材等が挙げられる。なかでも、ポリウレタン系シーリング材、特に、建築用ポリウレタン系シーリング材（ウレタン防水材）を好適に用いることができる。
【実施例】
【００５８】
＜（メタ）アクリル系エマルジョンの製造＞
反応容器に下記第１表の（メタ）アクリル系エマルジョンの製造の欄に示す各成分を同表に示すモル比で投入し、蒸留水を添加して、８０℃まで加温した後、５時間攪拌することで重合を行ない、（メタ）アクリル系エマルジョンＥｍ１〜５を得た。
【００５９】
＜水系プライマー組成物の製造＞
上記のとおり得られた各（メタ）アクリル系エマルジョンに、下記第１表の第３級アミン類（Ｂ）を同表に示すモル比で加えて撹拌し、水系プライマー組成物を製造した。
なお、第１表において、固形分は、水系プライマー組成物全量に対する、（メタ）アクリル系エマルジョンの製造に使用されたモノマーの合計量（質量％）である。
【００６０】
＜評価＞
上記のとおり製造された各水系プライマー組成物の接着性、耐水性を評価するため、下記試験を行なった。結果を下記第１表に示す。
・初期試験片の調製
各水系プライマー組成物を、被着体であるモルタル（縦５０ｍｍ×横５０ｍｍ、パルテック社製）上に、刷毛を用いて、５０ｇ／ｍ2の膜厚となるように塗布し、２５℃で３時間乾燥させてプライマー層とした。次に、上記プライマー層の上にウレタン防水材（商品名ハマタイト  アーバンルーフ  Ｕ−８０００、横浜ゴム株式会社製、ウレタン防水材）を厚さ５ｍｍとなるように流し込み、２５℃、４５％相対湿度の条件下で３日間ウレタン防水材を硬化させ、初期試験片を得た。
【００６１】
・常態剥離試験
（常態剥離試験）
上記のとおり得られた初期試験片のウレタン防水材の端部を手でつかみ、２３℃の条件下で、初期試験片からウレタン防水材を１８０℃の角度で剥離する常態剥離試験を行った。上記常態剥離試験の結果を下記の評価基準で評価した。
【００６２】
（常態剥離試験の評価基準）
常態剥離試験後の接着界面の破壊形態が全部プライマーの凝集破壊であった場合（以下、これをＣＦ１００とも称する。）、接着性に優れると評価してこれを「Ａ」と表示した。なお「ＣＦ」の後の数値は、接着が破壊した面積全体に対して凝集破壊（ＣＦ）が占める面積の百分率である（以下同様）。
常態剥離試験後の接着界面の破壊形態が、プライマーの凝集破壊と部分的な界面剥離（破壊した全面積の２０％以下）とを有した場合、接着性が悪いと評価してこれを「Ｂ」と表示した。以下、上記の破壊状態を「ＣＦ８０以上１００未満」と称する。
【００６３】
・耐水剥離試験
上記と同様に作製した初期試験片を、２５℃の水に一週間浸漬させ、試験片を水中から取り出し、これを耐水性評価用試験片として使用した。
【００６４】
（耐水剥離試験）
上記のとおり得られた耐水性評価用試験片のウレタン防水材の端部を手でつかみ、２３℃の条件下で、耐水性試験片からウレタン防水材を１８０℃の角度で剥離する耐水剥離試験を行った。上記耐水剥離試験の結果を下記の評価基準で評価した。
【００６５】
（耐水剥離試験の評価基準）
耐水試験後の接着界面の破壊形態が全てプライマーの凝集破壊（ＣＦ１００）であった場合、耐水性に非常に優れると評価してこれを「Ａ」と表示した。
破壊形態がＣＦ８０以上１００未満であった場合、耐水性にやや優れると評価してこれを「Ｂ」と表示した。
破壊形態がＣＦ６０以上８０未満であった場合、耐水性がやや劣ると評価してこれを「Ｃ」と表示した。
ウレタン防水材が耐水性評価用試験片から容易に剥がれた、又は、破壊形態がＣＦ６０未満であった場合、耐水性が悪いと評価してこれを「Ｄ」と表示した。
【００６６】
【表１】
0006536344.tif 000005
【００６７】
第１表に示した各成分の詳細は以下のとおりである。
（（メタ）アクリル系エマルジョンの製造）
・モノマー（Ａ１−１）：ＭＭＡ（メチルメタクリレート）。モノマー（Ａ１−１）は（メタ）アクリル酸アルキルエステルモノマー（Ａ１）に該当する。
・モノマー（Ａ１−２）：２ＥＨＡ（２−エチルヘキシルアクリレート）。モノマー（Ａ１−２）は（メタ）アクリル酸アルキルエステルモノマー（Ａ１）に該当する。
・モノマー（Ａ２−１）：ＭＡＡ（メタクリル酸）。モノマー（Ａ２−１）は（メタ）アクリル酸モノマー（Ａ２）に該当する。
・モノマー（Ａ３−１）：ＨＥＭＡ（２−ヒドロキシエチルメタクリレート）。モノマー（Ａ３−１）はヒドロキシ基含有重合性モノマー（Ａ３）に該当する。
【００６８】
・モノマー（ＡＰ−１）：アシッドホスホオキシポリオキシプロピレングリコールモノメタクリレート（下記構造）、ユニケミカル株式会社製。モノマー（ＡＰ−１）はリン酸基含有重合性モノマー（ＡＰ）に該当する。
【化４】
0006536344.tif 000006
・モノマー（ＡＰ−２）：２−メタクロイロキシエチルアシッドホスフェート（下記構造）、共栄社化学社製。モノマー（ＡＰ−２）はリン酸基含有重合性モノマー（ＡＰ）に該当する。
【化５】
0006536344.tif 000007
・重合開始剤：ＡＩＢＮ（２，２′−アゾビスイソブチロニトリル）
【００６９】
（水系プライマー組成物の製造）
・組成物の製造に使用された（メタ）アクリル系エマルジョン  Ｅｍ１〜５：上記のとおり製造されたＥｍ１〜５
・第３級アミン類（Ｂ−１）：ＴＥＡ（トリエチルアミン）
【００７０】
第１表に示す結果から明らかなように、重合性モノマー（Ａ）がリン酸基含有重合性モノマー（ＡＰ）を含まない比較例１は、接着性、耐水性が悪かった。
【００７１】
これに対して、本発明の組成物は、所望の効果が得られることが確認された。
実施例２〜４と実施例１とを比較すると、ＡＰ／Ａ１が０．０１以上である場合、耐水性により優れることが明らかとなった。